(57)【要約】  この発明の方法は、非担持廃触媒からの金属の除去に向けられている。触媒は浸出反応に付される。バナジウムが沈殿として除去され、他方モリブデンおよびニッケルを含む溶液がこれら金属の除去のためのさらなる抽出工程に付される。それに代えて、モリブデンは沈殿によって除去することもできる。
2009506880.tif 000002
【特許請求の範囲】
【請求項１】
水素化処理プロセスで使用された、水を含む流体でスラリー化されている廃非担持触媒からバナジウム、ニッケルおよびモリブデンを回収する方法であって、
ａ）該廃スラリー化触媒を浸出ゾーン中で浸出条件において水性溶媒および酸化剤で処理し；
ｂ）液体物質と固体物質を含む工程（ａ）の流出液を濾過ゾーンに送り、そのゾーンから固体物質をフィルターケークとして回収し；
ｃ）メタバナジン酸アンモニウムを含む工程（ｂ）のフィルターケークを溶解ゾーンに送り、そのゾーンにアンモニアを溶解条件下で加え；
ｄ）工程（ｃ）の流出液を、ケーク汚染物を除去するための第一濾過ゾーンに送り；
ｅ）工程（ｄ）の流出液を結晶化ゾーンに送り、その中でその流出液をｐＨ調整し、するとメタバナジン酸アンモニウムが固体として結晶化し；
ｆ）工程（ｅ）の流出液を、メタバナジン酸アンモニウム固体を除去するための第二濾過ゾーンに送り；
ｇ）メタバナジン酸アンモニウム固体を乾燥し；
ｈ）乾燥したメタバナジン酸アンモニウム固体を焼成して五酸化バナジウムを生成させ、これを製品として除去し；
ｉ）水性相と有機相とを含む工程（ｂ）の液体物質をミキサー−沈降タンクゾーンに送り；
ｋ）モリブデンを含む工程（ｉ）の水性相を、ニッケルを含む有機相から分離し；
ｌ）ミキサー−沈降タンクゾーン中に残っている工程（ｋ）の有機相を、製品としての硫酸ニッケル溶液の除去に先立って、抽出、スクラビングおよびストリッピングの少なくとも1つのサイクルに付し；
ｍ）工程（ｉ）の水性相から溶媒抽出または沈殿によってモリブデン化合物を除去する
工程を含む上記の方法。
【請求項２】
請求項1に記載の金属回収方法に先立って、非担持触媒を洗浄または脱油して炭化水素供給材料および生成物のオイルを除去する、請求項1に記載の方法。
【請求項３】
脱油が有機溶媒を不活性雰囲気中で使用すると起こる請求項２に記載の方法。
【請求項４】
有機溶媒がトルエン、キシレンおよびケロシンより成る群から選ばれる、請求項３に記載の方法。
【請求項５】
浸出ゾーンがオートクレーブであり、水性溶媒がアンモニアを含み、そして酸化剤が酸素を含む、請求項1に記載の方法。
【請求項６】
浸出反応が２０〜３１５℃の範囲内の温度、０〜１２００psigの範囲内の圧力および７〜１２の範囲内のｐＨにおいて起こる、請求項１に記載の方法。
【請求項７】
工程（ｉ）に先だって、工程（ｂ）の液体物質を有機炭素除去用のケロシン希釈剤で処理することができる、請求項１に記載の方法。
【請求項８】
工程（ｉ）の条件が約２０〜約５０℃の範囲内の温度を含み、そしてｐＨが７〜１２の範囲内である、請求項１に記載の方法。
【請求項９】
工程（ｂ）の液体物質がオキシムおよびケロシンを含む希薄有機溶液と接触せしめられる、請求項１に記載の方法。
【請求項１０】
オキシムがケトキシムである、請求項８に記載の方法。
【請求項１１】
ケトキシムが２−ヒドロキシ−５−ノニルアセトフェノンオキシムである、請求項９に記載の方法。
【請求項１２】
工程（ｂ）の液体物質が希薄有機溶液と接触せしめられる、請求項８に記載の方法。
【請求項１３】
工程（ｂ）の液体物質が希薄有機溶液と向流接触せしめられる、請求項１１に記載の方法。
【請求項１４】
工程（ｋ）の有機相がミキサー−沈降タンクゾーン中におけるスクラビングおよびストリッピング中に硫酸と向流接触せしめられる、請求項１に記載の方法。
【請求項１５】
モリブデンの溶媒抽出に先立って、工程（ｉ）の水性相が、マグネシウムおよびリンを除去するために、塩基性ｐＨに調整し、続いて硫酸マグネシウムと接触せしめられる、請求項１に記載の方法。
【請求項１６】
ヒ素が酸化ヒ素マグネシウムアンモニアとして除去され、そしてリンがリン酸マグネシウムアンモニアとして除去される、請求項１４に記載の方法。
【請求項１７】
溶媒抽出による工程（ｉ）の水性相からのモリブデンの除去が
（ａ）工程（ｉ）の水性相を約２〜約７の範囲内のｐＨを得るために硫酸と混合し；
（ｂ）工程（ｉ）の水性相からモリブデン酸アンモニウム固体を結晶化させ、それを残留液体から分離し；
（ｃ）上記残留液体をイソデカノールおよびケロシンと混和している水溶性の飽和直鎖アミン溶媒の希薄溶液と向流接触させ、それによって水性相と有機相とを生成させ、ここでその有機相中にはモリブデンが抽出され；
（ｄ）上記の水性相と有機相とを分離し；
（ｅ）上記有機溶液を少なくとも１つのミキサー−沈降タンクゾーン中で濃アンモニア溶液と向流接触させ；
（ｆ）モリブデン酸アンモニウムを製品として回収する
工程をさらに含む、請求項１に記載の方法。
【請求項１８】
溶媒の直鎖アルキル基がＣ８アミンとＣ１０アミンとの混合物であり、この場合Ｃ８炭素鎖が２：１で優勢である、請求項１６に記載の方法。
【請求項１９】
沈殿による工程（ｉ）の水性相からのモリブデンの除去が、
（ａ）工程（ｉ）の水性相を沈殿による１種または２種以上の汚染物の除去のための結晶化ゾーンに送り；
（ｂ）工程（ａ）の流出液を濾過ゾーンに送り、そこで濾液のみならず、モリブデン酸アンモニウムを含む水溶液を回収し；
（ｃ）モリブデン酸アンモニウムを含む水溶液をモリブデン沈殿ゾーン中でH2Sと接触させ、それによって液体の上澄み液のみならず硫化モリブデン沈殿を得；
（ｄ）工程（ｃ）の沈殿および上澄み液を濾過ゾーンに送り、そこで沈殿を固体として除去し；
（ｅ）工程（ｄ）の上澄み液を酸化ゾーンに送り、そこでその上澄み液を酸素およびアンモニアと接触させ；
（ｆ）工程（ｅ）の流出液をモリブデンの再混合ゾーンに送り、そこでその流出液を工程（ｂ）の濾液と合わせ、その混合物をアンモニアおよび水と接触させてモリブデン酸アンモニウムを含む製品を生成させる
工程をさらに含む、請求項１に記載の方法。
【請求項２０】
汚染物がヒ素およびリンより成る群から選ばれる、請求項１９に記載の方法。
【請求項２１】
モリブデン酸塩製品が八モリブデン酸塩を含む、請求項１８に記載の方法。
【発明の詳細な説明】
【技術分野】
【０００１】
（発明の分野）
この発明は、廃非担持触媒から金属を回収する方法に向けられる。
【背景技術】
【０００２】
（発明の背景）
精製および化学処理工業においては触媒が長年の間広く使われてきた。水素化精製触媒および水素化分解触媒を含めて水素化処理触媒が、今や、諸施設で世界的に広く用いられている。これらの水素化処理触媒は、典型的には、原油を精製製品に転化する以前の（無触媒の熱的）方法と比較するとき、増加した収率、より速い反応時間および改善された製品特性をもたらす。
【０００３】
商業用途で典型的に用いられる水素化処理触媒は、今日、“担持” 触媒に分類されている。これら触媒担体は一般にSAPO類またはゼオライト類のような分子篩であるが、それら担体はシリカ、アルミナ、ジルコニア、クレーまたはこれらのある種の混成物から構成されることが多い。この担体上には実触媒活性の大部分を付与するより高価な物質が含浸される。これらの触媒物質に、典型的には、ニッケル、モリブデンおよびコバルトのような金属がある。ある場合には、白金、パラジウムおよびタングステンが用いられることもある。
【０００４】
最近、新しい世代の水素化処理触媒が現れた。これらの触媒は担体物質を必要としない。代わりに、この触媒は、硫化モリブデンまたは硫化ニッケルのような担持されていない、ミクロンサイズの触媒粒子から成る。これらの触媒は、増加した表面積およびここでは論じられない他の因子のような諸因子に因り、在来の担持触媒よりも活性が何倍も高い。転化運転中の性能は、在来の担持触媒と比較するとき著しく改善されている。これらの高活性の非担持触媒が現在用いられている１つの分野は、真空残油水素化分解（vacuum residuum hydrocracking）である。残油水素化分解の運転で利用されている方法においては、これらの非担持触媒は、新しい構成触媒の必要を高める多量の金属（特にバナジウム）およびコークスの沈積を被ることが多い。
【０００５】
担持および非担持の両触媒の１つの欠点はそれらのコストである。典型的には、高価な貴金属触媒に取り替えるコストは、精油所または化学プラントにおける主要な操業費用項目であるだろう。かくして、廃触媒、具体的には廃水素化処理触媒を再生し、その結果価値のある金属をリサイクルすることができる市場が現れた。色々な金属の最近の高価格はこの必要をなおもさらに推し進めた。数種の廃触媒の再生装置（reclaimer）が、現在、世界中の色々な地域でビジネスになっている。しかし、残念ながら、これらの焙焼（または乾式冶金）に基礎を置く再生装置は、担持触媒から金属を回収するように設計されている。
【０００６】
この新世代の非担持触媒で使用される金属、具体的にはモリブデンおよびニッケルは高濃度であるために、経済的な非担持触媒金属の回収方法の必要が明らかになった。本発明者は、主としてMoS2またはNiSから構成されるこのクラスの高度に活性な非担持触媒からこれらの金属を回収する新規な方法を開発した。この方法は、バナジウムのような沈積金属のみならず、モリブデンおよびニッケルが挙げられる両触媒金属の回収が可能である。
【０００７】
触媒からバナジウム、ニッケルおよびモリブデンを回収する手段は他の特許明細書に開示されている。例えば、米国特許第４，７６２，８１２号明細書は、ニッケルおよびバナジウムを含有する炭化水素質の鉱油を改善するための水素化プロセスから硫化モリブデンを含む廃担持触媒を回収する方法を開示する。この触媒はモリブデンを除去するためにさらに処理される。この方法はモリブデンを優先的に回収するが、他方バナジウムを大部分触媒中に残す。
【０００８】
米国特許第４，５４４，５３３号明細書は、廃担持水素化処理触媒から金属を回収する方法を開示する。回収される金属は、モリブデン、コバルトまたはニッケルのような触媒金属のみならず、鉄、ニッケル、バナジウムおよびタングステンを含めて原油から得られるものであることができる。その触媒は、炭質および硫黄残渣を除去するために焙焼され、次いで諸金属が廃触媒から同時に浸出される。
【０００９】
米国特許第４，５１４，３６９号明細書は、廃担持触媒を浸出してコバルト、ニッケル、モリブデンおよびバナジウムを含有する液を得ることを開示する。金属は液／液抽出技術によって抽出、単離および精製される。
【００１０】
米国特許第４，４３２，９４９号明細書は、前もって焙焼された触媒担体から金属を浸出することを開示する。バナジウムは沈殿によって除去され、次いでニッケル、コバルトおよびモリブデンが逐次イオン交換によって除去される。
【発明の開示】
【発明が解決しようとする課題】
【００１１】
硫化モリブデンおよび硫化ニッケルを含む廃非担持触媒から触媒金属並びに沈積金属の経済的回収を可能にする新規な方法を提供する。
【課題を解決するための手段】
【００１２】
発明の概要
水素化処理プロセスで使用された、水を含む流体でスラリー化されている廃非担持触媒からバナジウム、ニッケルおよびモリブデンを回収する方法であって、該方法は、
【００１３】
ａ）該廃スラリー化触媒を浸出ゾーン中で浸出条件において水性溶媒および酸化剤で処理し；
【００１４】
ｂ）液体物質と固体物質を含む工程（ａ）の流出液を濾過ゾーンに送り、そのゾーンから固体物質をフィルターケークとして回収し；
【００１５】
ｃ）メタバナジン酸アンモニウムを含む工程（ｂ）のフィルターケークを溶解ゾーンに送り、そのゾーンにアンモニアを溶解条件下で加え；
【００１６】
ｄ）工程（ｃ）の流出液を、ケーク汚染物を除去するための第一濾過ゾーンに送り；
【００１７】
ｅ）工程（ｄ）の流出液を結晶化ゾーンに送り、その中でその流出液をｐＨ調整し、するとメタバナジン酸アンモニウムが固体として結晶化し；
【００１８】
ｆ）工程（ｅ）の流出液を、メタバナジン酸アンモニウム固体を除去するための第二濾過ゾーンに送り；
【００１９】
ｇ）メタバナジン酸アンモニウム固体を乾燥し；
【００２０】
ｈ）乾燥したメタバナジン酸アンモニウム固体を焼成して五酸化バナジウムを生成させ、これを製品として除去し；
【００２１】
ｉ）水性相と有機相とを含む工程（ｂ）の液体物質をミキサー−沈降タンクゾーンに送り；
【００２２】
ｋ）モリブデンを含む工程（ｉ）の水性相を、ニッケルを含む有機相から分離し；
【００２３】
ｌ）ミキサー−沈降タンクゾーン中に残っている工程（ｋ）の有機相を、製品としての硫酸ニッケル溶液の除去に先立って、抽出、スクラビングおよびストリッピングの少なくとも1つのサイクルに付し；
【００２４】
ｍ）工程（ｉ）の水性相から溶媒抽出または沈殿によってモリブデン化合物を除去する
工程を含む。
【００２５】
発明の詳細な説明
廃非担持水素化処理触媒から金属、具体的にはモリブデン、ニッケルおよび沈積バナジウムの回収を可能にする新規な方法が構想された。特許請求される方法は、オートクレーブを基にした、アンモニアによる金属浸出（autoclave-based ammoniacal metals leach）、バナジウム金属の回収、ニッケル金属の溶媒抽出およびモリブデン金属の溶媒抽出の各工程を含む。図１はこの方法の一般的なアウトラインを示す。以下で議論される図２および３はより具体的である。
【００２６】
本発明の方法の簡単なアウトラインである図１は、アンモニア（ライン２０）および追加の酸素を含む富化空気（３０）と共にオートクレーブ４０に入る廃触媒、即ち水中にスラリー化されているMoS2（ライン１０）を示す。浸出反応はオートクレーブ４０中で起こり、その反応が、溶解状態で残り、そしてライン４５を通って浸出残渣のフィルタープレス５０に進むモリブデン酸アンモニウムと硫酸ニッケルアンモニウムを生成させる。浸出スラリー中にメタバナジン酸アンモニウムが固体として沈殿、析出する。浸出残渣フィルタープレス５０中で固／液分離が起こる。固体は、ライン５５を通って、焼成を含めて幾つかの工程を含むバナジウム回収６０に進む。最後にV2O5が回収されるが、それはライン７０を通って販売のための準備に進む。モリブデン酸アンモニウムおよび硫酸ニッケルアンモニウムを含有する液体溶液はライン７５を通ってニッケル回収８０に進み、そこで硫酸ニッケルがライン９０中で除去される。モリブデン酸アンモニウムを含有する液体はライン８５を通ってモリブデン回収９５に送られる。モリブデン酸アンモニウムは、有機抽出技術の使用によって、ライン１００中で精製された形態で回収される。水性物質はライン１０５で廃水に進む。本発明においては、ニッケルおよびモリブデンの両金属はミキサー−沈降タンク抽出技術を用いて除去される。モリブデン化合物は、しかし、上記に代わって沈殿技術によっても除去することができる。
【００２７】
金属抽出に先立つ触媒の処理
廃非担持触媒は上流の水素化処理装置から回収され、そして炭化水素供給材料および生成物のオイルを除去するために洗浄または脱油される。このプロセスは図には示されていない。１つの脱油（deoiling）手段は溶媒脱油で、それはコークスを除去することなく石油炭化水素を除去する。廃油を含む触媒（spent oiled catalyst）をトルエン、キシレンまたはケロシンのような有機溶媒の存在下で脱油することによって、９８％超の非常に高い脱油が成し遂げられる。（他の溶媒が使用できる）。脱油されると触媒は非常に反応性になることがあるから、窒素のような不活性雰囲気下で脱油することが好ましい。脱油は温度を上げることによって促進することができるが、これは圧力容器の使用が必要になるのでコストを上げる。それ故、脱油では時間対コストが考慮すべき事柄になり、この場合望ましい脱油時間は１２時間未満である。脱油に次いで溶媒がストリッピングされ、そして炭化水素油から分離されて再循環される。回収された油は上流の水素化処理装置に再循環される。
【００２８】
図２を参照
脱油された廃非担持触媒は次に水によりスラリー化される。スラリー化された廃触媒の連続流れはアンモニア圧力の浸出オートクレーブ１０へとポンプ給送される（ライン１）。このオートクレーブはマルチチャンバーの攪拌されている容器であって、その中に浸出反応を誘発するためにアンモニア（ライン２）と酸素（ライン４１）が供給される。これらの反応は色々な温度、好ましくは約２０〜約３１５℃の範囲内、さらに好ましくは約３５〜約２５０℃の範囲内、最も好ましくは約９０〜約２００℃の範囲内の温度で起こり得る。オートクレーブ容器の圧力範囲は、容器中での蒸着を抑えるのに十分な、好ましくは約０〜約１２００psigの範囲内、さらに好ましくは約１００〜約９００psigの範囲内、最も好ましくは約３００〜約７００psigの範囲内である。プロセスｐＨ値は約７〜約１２、より好ましくは約８〜約１１、最も好ましくは約９〜約１０の範囲である。浸出反応は下記の式で特定されるように起こる。
【化１】
2009506880.tif 000003
【００２９】
バナジウム抽出
図２を参照
モリブデン酸アンモニウムおよび硫酸ニッケルアンモニウムは溶解状態で残り、そしてメタバナジン酸アンモニウムは浸出スラリー中に固体として沈殿、析出する。浸出されたスラリーはオートクレーブ１０からポンピングされて、オートクレーブ排出槽（図示されず）へと特定ルートで送られる。ベントガス（vent gas）はライン４３でオートクレーブを出て行く。スラリーは冷却され、そして浸出残渣フィルタープレス（濾過ゾーン２０）へとポンプ給送され（ライン３）、そこで液が固体から分離される。濾過ゾーン２０に追加の水がライン４で加えられる。不純なメタバナジン酸アンモニウムの沈殿を含んでいる固体フィルターケークはバナジウム溶解タンク３０へと送られる（ライン５）。その溶解タンクにはメタバナジン酸アンモニウムを可溶化すべくｐＨ調整するために追加のアンモニアおよび水が供給される。溶解タンクの温度は、好ましくは約０〜約９０℃の範囲内、さらに好ましくは約５〜約６５℃の範囲内、最も好ましくは約２５〜約４５℃の範囲内である。プロセスｐＨ値は、好ましくは２〜７、さらに好ましくは３〜７、最も好ましくは４〜６の範囲内である。
【００３０】
スラリー溶液（ライン８）は、廃棄または燃料用石油コークスとブレンドするための離れた場所に（offsite）運ばれて送られる（ライン１４）固体フィルターケークを形成するコークス汚染物を除去するために、残渣フィルタープレス（フィルターゾーン６０）へとポンプ給送される。フィルタープレスの濾液（ライン９）は酸性化容器（結晶化ゾーン７０の一部）へとポンプ給送され、そこで硫酸（ライン１１）が濾液と所望ｐＨが達成されるまで混合される。所望ｐＨは、好ましくは約６〜１０、さらに好ましくは約６〜９、最も好ましくは約６〜８の範囲内である。このｐＨ調整された濾液は、バッチ式で稼働する３つのバナジウム結晶化装置の容器（これらも結晶化ゾーン７０の一部）の１つへ特定ルートで送られ、そこで精製されたメタバナジン酸アンモニウムが固体として結晶化する。バナジウム結晶化装置の温度は、好ましくは約１０〜約４０℃の範囲内、さらに好ましくは約１５〜約３５℃の範囲内、最も好ましくは２０〜３０℃の範囲内である。
【００３１】
結晶化装置の流出液はフィルタープレス（濾過ゾーン８０）へと前進し（ライン１３）、そこで公称で純粋なメタバナジン酸アンモニウムが固体として回収される。残留メタバナジン酸アンモニウムの約１０〜２０％を含有する濾液（液）が、より多くのメタバナジン酸アンモニウムを回収するために硫酸アンモニウム塩と共にバナジウム結晶化装置に再循環されて戻される（ライン１２）。再循環されない濾液は全てライン６１を経由して除去される。
【００３２】
フィルタープレス（濾過ゾーン８０）から、メタバナジン酸アンモニウム固体がライン１５を通ってバナジン酸塩乾燥機５０へと搬送され、そこでその固体が温風で乾燥される。ベントガスはライン５１で除去される。乾燥されたメタバナジン酸塩は次に（ライン６１を経由して）バナジン酸塩焼成炉９０に送られる。ベントガスはライン５２で焼成炉から除去される。焼成炉９０中で、メタバナジン酸アンモニウムが以下に明記される分解反応が起こる点まで加熱される。
【化２】
2009506880.tif 000004
【００３３】
乾燥機および焼成炉からのベントガス（ライン５１および５２）は掃除用のアンモニア回収装置に特定ルートで送られ、他方五酸化バナジウム製品（ライン１７）は販売のためにフレークにされる。
【００３４】
ニッケル抽出
図２を参照
アンモニアによる浸出からの、モリブデンおよびニッケルという金属有価物を含有する液は、ミキサー−沈降タンク溶媒抽出ループ（ニッケル抽出１１０）の第一段階へと特定ルートで送られる（ライン６経由）。その液は、随意に、ミキサー−沈降タンク溶媒抽出ループ（ニッケル抽出１１０）の第一段階に特定ルートで送られる前に、有機炭素のさらなる除去のために、犠牲溶媒、好ましくはケロシン希釈剤の使用によって予備処理することができる。ミキサー−沈降タンクは、よく混合した液体を得るために水溶液と有機溶液とを羽根車で合わせることによって機能する。この液体混合物はウェヤー（Ｗｅｉｒ）を越えて進んで水性相と有機相とに分離する。各ミキサー−沈降タンクは抽出段階（Ｎｉ抽出１１０）、スクラビング段階（Ｎｉスクラビング１３０）またはストリッピング段階（Ｎｉストリッパー１４０）として作動する。一般的には、所望とされる結果に影響を及ぼすには多段階が必要とされる。液体混合物はＮｉ抽出からライン２３を経由してＮｉスクラビングへと、そしてＮｉスクラビングからライン２５を経由してＮｉストリッピングへと進む。
【００３５】
Ｎｉ溶媒抽出ループの温度は、約２０〜約５０℃、好ましくは約３０〜約４５℃、最も好ましくは約３５〜約４０℃の範囲内である。所望とされるｐＨは、好ましくは約７〜約１２、さらに好ましくは約７．５〜約１１、最も好ましくは約８．５〜約１０の範囲内である。
【００３６】
Ｎｉ抽出ゾーン１１０において、液はオキシムおよびケロシンを含む希薄有機溶液（ライン２８）と向流接触せしめられる。オキシムは、好ましくは２−ヒドロキシ−５−ノニルアセトフェノンオキシムのようなケトキシムである。このケトキシム溶液は商業的にはしばしばLIX-84-1として知られている。これに代わって、参照することによって含められる米国特許第４，４３２，９４９号明細書に開示されるもののようなヒドロキシオキシム類も使用することができる。オキシムは、一般に、米国特許第４，５１４，３６９号明細書に開示されている。上記希薄溶液はニッケルを有機相中に吸収させ、他方モリブデンは水性相中に留まる。そのモリブデン含有液は中間槽設備（ライン２２）にポンプ給送され、その後でＭｏ回収のために処理される（Ｍｏ結晶化ゾーン１２０）。
【００３７】
Ｎｉ抽出ゾーン１１０からの流出液はスクラビングゾーン１３０に入り、そこでその流出液は濃（１０％）硫酸溶液（ライン２４）と向流接触せしめられる。スクラビングゾーン１３０からの流出液は（ライン２５を経由して）Ｎｉストリッピングゾーン１４０に入り、再び濃（１０％）硫酸溶液（ライン２６）と向流接触せしめられる。両ゾーン１３０および１４０中で、硫酸は共に上記有機溶媒を再生させ、そしてニッケルを水性相に移すように作用する。混合と沈降がＮｉスクラバー１３０およびＮｉストリッパー１４０の両者の中で起こる。廃硫酸はライン２９としてＮｉスクラバーを出て行くことが示されている。再生された希薄有機溶媒（ライン２８）は回収され、そして中間槽設備に送られ、その後抽出ミキサー−沈降タンク（Ｎｉ抽出１１０）に再循環される。この点で、必要とされる全ての構成溶液が加えられる。硫酸ニッケル溶液を含有する水性相が、所望とされる回収ニッケル製品（ライン２７）である。この技術分野で周知の硫酸ニッケル精製法が、ニッケルを他の所望状態に還元するためにさらに用いることができる。
【００３８】
モリブデンの除去
初めに図２を参照されたい。図２は抽出技術によるＭｏの除去を説明する。
【００３９】
水性モリブデン含有液（ライン２２）は、随意に、ヒ素およびリン（ライン３４）を除去するためにｐＨを８．５に調整し、その水性液をMgSO4（ライン３１）と接触させてヒ素を酸化ヒ素マグネシウムアンモニア（magnesium ammonia arsenic oxide）として、またリンを燐酸マグネシウムアンモニア（magnesium ammonia phosphate）として沈殿させることによって予備処理する（Ｍｏ結晶化ゾーン１２０の一部、図示されず）ことができる。この予備処理方法は、多分、多量の廃触媒のリサイクル中に使用されるだろう。
【００４０】
水性モリブデンを含有する液（ライン２２）は酸性化容器（Ｍｏ結晶化ゾーン１２０の一部であって、別個には図示されていない）にポンプ給送され、そこで硫酸が水性モリブデン含有液と所望とされるｐＨが達成されるまで混合される。所望ｐＨは、好ましくは約ｐＨ２〜約７、さらに好ましくは約ｐＨ２．５〜約６、最も好ましくは約ｐＨ３〜約５の範囲である。このｐＨ調整液はバッチ式で稼働する３つのモリブデン結晶化装置の容器（Ｍｏ結晶化ゾーン１２０の一部）の１つに特定ルートで送られ、そこで精製されたモリブデン酸アンモニウムが固体として結晶化する。モリブデン結晶化装置の温度は、好ましくは約１０〜約４０℃の範囲、さらに好ましくは約１５〜約３５℃の範囲、最も好ましくは約２０〜約３０℃の範囲である。
【００４１】
Ｍｏ結晶化装置からのモリブデン含有液は（ライン６３を経由して）濾過ゾーン７２に供給され、それよりモリブデン酸アンモニウム水溶液がライン６６を経由して除去される。ライン６６中のモリブデン酸アンモニウム溶液はライン３５に合流する。溶媒はモリブデンをなおも含んでいるが、濾過後に（ライン６４を経由して）モリブデンミキサー−沈降タンク溶媒抽出ループ（Ｍｏ抽出１６０）の第一段階へと進み、そこでその溶媒はイソデカノール（ライン３６）およびケロシン（ライン３２）と混合された水溶性の飽和直鎖アミン溶媒の希薄溶液と向流接触せしめられる。直鎖アミン溶媒は、好ましくは、商業製品であるAlamine（登録商標）３３６である。この溶媒の直鎖アルキル基はＣ８アミンとＣ１０アミンとの混合物であり、この場合Ｃ８炭素鎖が２：１比で優勢である。モリブデンは有機相中に抽出され、他方非吸収成分は全て水性相中に留まる。抽出部からの水性ラフィネートは廃水処理設備（ライン３７）へと離れた場所に送られる。
【００４２】
Ｍｏ溶媒抽出ループの温度は、好ましくは約２０〜約５０℃、さらに好ましくは約３０〜約４５℃、最も好ましくは約３５〜約４０℃の範囲である。所望とされるｐＨは、好ましくは約ｐＨ７〜１２、さらに好ましくはｐＨ７．５〜１１、最もこのｐＨ８．５〜１０の範囲である。
【００４３】
Alamine３３６溶媒およびモリブデンを含有する有機溶液は、ストリッピングミキサー−沈降タンク１５０の第一段階に特定ルートで送られる（ライン３３）。この有機溶液は濃アンモニア溶液（ライン３８）と向流接触せしめられ、そのモリブデンを純粋な濃モリブデン酸アンモニウム水溶液（ライン３５）中に効果的にストリッピングする。ストリッピングされた有機物は第一段階の抽出（ライン３６）に再循環されて戻され、そこでそれは酸性化されたモリブデン供給物質（ライン６４）によって再生される。モリブデン酸アンモニウムを含有するストリッピングされた溶液（ライン６６と組み合わされているライン３５）が、所望とされる回収モリブデン製品である。
【００４４】
図３は、溶媒抽出によってではなくH2Sを用いる沈殿によるモリブデンの除去を説明している点でのみ図２と異なる。水性モリブデンを含有する液が（ライン２２を経由して）Ｍｏ結晶化工程１２０に特定ルートで送られる。そこでその液は、ヒ素を酸化ヒ素マグネシウムアンモニアとして、またリンを燐酸マグネシウムアンモニアとして沈殿、析出させるために、図２で議論されたようにMgSO4（ライン３１）で予備処理することができる。これらの沈殿はライン３４を経由して除去される。
【００４５】
Ｍｏ結晶化装置からのモリブデン含有液は（ライン４１を経由して）濾過ゾーン２００に供給され、そこからモリブデン酸アンモニウムを含む水溶液がライン４２を経由して除去される。その溶液はＭｏ沈殿ゾーン２１０中でH2S（ライン４３）と接触せしめられ、その結果モリスルフィド（molysulfides）の沈殿が生ずる。この沈殿を含有する溶液はライン４５を通って濾過ゾーン２２０に進む。モリスルフィドはライン４６を経由して固体として除去される。モリブデンをなおも含んでいる残留溶液はライン４７を経由して酸化ゾーン２３０に進む。そこでその溶液は酸素（ライン４８）およびアンモニア（ライン４９）と接触せしめられる。この溶液は、次に、ライン５１を経由してモリブデン再混合段階２４０に進み、そこでその溶液はライン４４からの濾液のみならずライン５２からのアンモニアおよび水と接触せしめられる。モリブデン酸アンモニウム製品はライン６２を経由して除去される。沈殿技術は米国特許第３，３５７，８２１号および同３，４５５，６７７号明細書中でさらに議論されている。
【図面の簡単な説明】
【００４６】
【図１】本発明の方法の一般的なアウトラインを与える。
【図２】本発明の方法をより詳細に説明する。
【図３】図２の方法をモリブデンの回収に関するもっと多くの細部と共にさらに説明する。
【図１】
2009506880.tif 000005
【図２】
2009506880.tif 000006
【図３】
2009506880.tif 000007